(57)【特許請求の範囲】
【請求項１】
多価アルコール（但し、糖類である場合を除く）、糖類、低級アルコールおよび水からなるアンカーコート剤を塗布した出版グラビア印刷用紙であって、
前記多価アルコールの重量部をＷ１、糖類の重量部をＷ２、および低級アルコールの重量部をＷ３、水の重量部をＷ４としたとき、
Ｗ１＝２０〜４０、Ｗ２＝３〜３０、Ｗ３＝２５〜３０、Ｗ４＝２５〜４０（但し、Ｗ１＋Ｗ２＋Ｗ３＋Ｗ４＝１００重量部）であることを特徴とするアンカーコート剤を塗布した出版グラビア印刷用紙。
【請求項２】
前記多価アルコールが、グリセリン、ジグリセリン、プロピレングリコールおよび１，３−ブチレングリコール
から選ばれる１種類以上であり、
かつ、
前記糖類が、ソルビトール、グルコース、キシリトール、マルトース、マルチトール、マンニトールおよびトレハロース
から選ばれる１種類以上であることを特徴とする請求項１記載のアンカーコート剤を塗布した出版グラビア印刷用紙。
【請求項３】
アンカーコート剤が、更に下記一般式（１）に示す４級アンモニウム塩型帯電防止剤を含む場合において、
アンカーコート剤１００重量部に対して、４級アンモニウム塩型帯電防止剤を０．５〜３．５重量部含んでいることを特徴とする請求項１または２記載のアンカーコート剤を塗布した出版グラビア印刷用紙。
一般式（１）
【化１】
0005870726.tif 000006
（式中Ｒは炭素数が８〜２２のアルキル基である）
【請求項４】
請求項１〜３いずれか１項に記載のアンカーコート剤を塗布した出版グラビア印刷用紙に溶剤型グラビアインキを印刷した印刷物。
【発明の詳細な説明】
【技術分野】
【０００１】
本発明は、保湿成分を含むアンカーコート剤を紙上に被覆させることにより、基材の表面抵抗値を制御できる出版グラビア印刷用紙および印刷物に関する。
【背景技術】
【０００２】
出版用グラビア印刷では、印刷時の静電印刷および製本、梱包時の押圧により、特に冬場は印刷物に静電気が溜まりやすく、ページ同士がくっつき易くなる。この影響から、対面するページを読者がめくろうとすると、読者の目に留まらないページが生じ、通販カタログ等の該当ページ記載商品の売り上げに影響する等の問題が発生する。
【０００３】
一般的に、静電気障害の対策技術としては、基材となる出版グラビア印刷用紙に無機塩などを帯電防止剤として練り込み、紙中の含水率を高めることでインキ面の表面固有抵抗値を下げ、帯電防止効果を得る方法が知られている。
【０００４】
しかし、従来技術による帯電防止剤の練り込みでは、紙表面の帯電防止効果は出るものの、帯電防止剤による印刷インキの密着性が劣るようになる。また、インキを塗布した場合、その帯電防止効果が不十分になるという問題が生じる。
インキが塗布された状態で十分な帯電防止効果を得るためにはインキ印刷後の印刷物表面に４級アンモニウム塩型帯電防止剤と滑り剤を塗布する方法が挙げられる。この場合はインキ塗布時も十分な帯電防止効果を得ることができるが、基材となる出版グラビア印刷用紙の表面が表面光沢を失い印刷物の色相や濃度が変わるという印刷効果への問題が生じた。
【先行技術文献】
【特許文献】
【０００５】
【特許文献１】特開２００５−３２０６３７号公報
【特許文献２】特許第４２３３９３４号公報
【発明の概要】
【発明が解決しようとする課題】
【０００６】
本発明の課題は保湿成分を含むアンカーコート剤を出版用グラビア用紙に塗布し、保湿効果により帯電防止効果を与えるとともに、出版用グラビア印刷用紙の表面光沢を保つ出版グラビア印刷用紙の提供を目的とする。
【課題を解決するための手段】
【０００７】
本発明は紙中の含水率を高め、帯電防止効果を与える保湿成分として多価アルコールと糖類を使用し、乾燥性と溶解性を調節し出版グラビア印刷用紙の表面光沢を保つため溶剤である水と低級アルコールの比率を調節したアンカーコート剤をインキ印刷前に塗布した出版グラビア印刷用紙を与える。
【０００８】
すなわち、本発明は、多価アルコール（但し、糖類である場合を除く）、糖類、低級アルコールおよび水からなるアンカーコート剤を塗布した出版グラビア印刷用紙であって、
前記多価アルコールの重量部をＷ１、糖類の重量部をＷ２、および低級アルコールの重量部をＷ３、水の重量部をＷ４としたとき、
Ｗ１＝２０〜４０、Ｗ２＝３〜３０、Ｗ３＝２５〜３０、Ｗ４＝２５〜４０（但し、Ｗ１＋Ｗ２＋Ｗ３＋Ｗ４＝１００重量部）であることを特徴とするアンカーコート剤を塗布した出版グラビア印刷用紙に関するものである。
【０００９】
さらに、本発明は、
前記多価アルコールが、グリセリン、ジグリセリン、プロピレングリコールおよび１，    ３−ブチレングリコール
から選ばれる１種類以上であり、かつ、
前記糖類が、ソルビトール、グルコース、キシリトール、マルトース、マルチトール、    マンニトールおよびトレハロース
から選ばれる１種類以上であることを特徴とする上記のアンカーコート剤を塗布した出版グラビア印刷用紙に関するものである。
【００１０】
また、本発明は、アンカーコート剤が、更に下記一般式（１）に示す４級アンモニウム塩型帯電防止剤をアンカーコート剤１００重量部に対して０．５〜３．５重量部含んでいることを特徴とする上記のアンカーコート剤を塗布した出版グラビア印刷用紙に関するものである。
【００１１】
一般式（１）
【化１】
0005870726.tif 000002
（式中Ｒは炭素数が８〜２２のアルキル基である）
【００１２】
さらに、本発明は、上記のアンカーコート剤を塗布した出版グラビア印刷用紙に溶剤型グラビアインキを印刷した印刷物に関するものである。
【発明の効果】
【００１３】
本発明は、保湿成分として多価アルコールと糖類を含有し、水と低級アルコールを溶剤としたアンカーコート剤を塗布した出版グラビア印刷用紙で、アンカーコート剤の各成分の比率を調節することで出版グラビア印刷用紙の表面光沢を損なうことなく紙中の含水率を高め、良好な印刷効果と帯電防止効果を得ることができた。
【発明を実施するための形態】
【００１４】
本発明のアンカーコート剤に使用する多価アルコール（但し、糖類である場合を除く）としてはグリセリン、ジグリセリン、エチレングリコール、プロピレングリコール、１，３−ブチレングリコールなどが挙げられる。このうちグリセリン、ジグリセリン、プロピレングリコール、1、３−ブチレングリコールが好ましく、さらに、特に帯電防止効果の高いグリセリンが最も好ましい。これら多価アルコールはアンカーコート剤１００重量部に対し２０重量部から４０重量部含むことで出版グラビア印刷用紙の表面光沢を損なうことなく十分な帯電防止効果を得ることができる。多価アルコールが２０重量部より少ないと保湿成分としての効果が十分ではなくなり帯電防止効果が小さくなる。一方、４０重量部を超えるとアンカーコート剤の乾燥が遅くなり、アンカーコート剤のロール取られ、裏抜けが発生する。
【００１５】
本発明のアンカーコート剤に使用する糖類としてはソルビトール、グルコース、キシリトール、マルトース、マルチトール、マンニトール、トレハロース、スクロース、フルクトースなどが挙げられる。このうちソルビトール、グルコース、キシリトール、マルトース、マルチトール、マンニトール、トレハロースが好ましく、さらに、特に帯電防止効果の高いソルビトールが最も好ましい。これら糖類はアンカーコート剤１００重量部に対し３重量部から３０重量部含むことで出版グラビア印刷用紙の表面光沢を損なうことなく十分な帯電防止効果を得ることができる。糖類が３重量部より少ないと保湿成分としての効果が十分ではなくなり帯電防止効果が小さくなる。一方、３０重量部を超えるとアンカーコート剤の乾燥が遅くなり、多価アルコールの増量と同様にアンカーコート剤のロール取られ、裏抜けが発生する。
【００１６】
本発明にはアンカーコート剤１００重量部中に水を２５重量部から４０重量部含むことでアンカーコート剤中の糖類を溶解することかできる。２５重量部より少ないとアンカーコート時にアンカーコート剤から糖類が析出するためアンカーコート剤の安定性が低下する。また４０重量部を超えると出版グラビア印刷用紙の表面光沢が低下する。
【００１７】
本発明のアンカーコート剤中に使用している低級アルコールは一般的なメタノール、エタノール、１−プロパノール、２―プロパノール、１−ブタノールおよび２−ブタノールなどから選ばれる１種類以上を使用することができる。これら低級アルコールはアンカーコート剤１００重量部に対し２５重量部から３０重量部含むことでアンカーコート剤の乾燥性の調節が可能となる。低級アルコールが２５重量部より少ないと乾燥性が遅くなる。また３０部を超えると糖類の溶解性が十分でなくなり、アンカーコート剤からの糖類が析出しアンカーコート剤の安定性が低下する。
【００１８】
さらに本発明ではアンカーコート剤１００重量部に対して一般式（１）に示す４級アンモニウム塩型帯電防止剤を０．５〜３．５重量部使用し、表面固有抵抗値を低下させることで帯電防止効果をより高めることもできる。
【００１９】
一般式（１）
【化２】
0005870726.tif 000003
（式中Ｒは炭素数が８〜２２のアルキル基である）
【００２０】
具体的な４級アンモニウム塩型帯電防止剤としてはエレガン２６４ＷＡＸ（変性脂肪族ジメチルエチルアンモニウムエトサルフェート、日本油脂株式会社  製）が挙げられる。
本発明のアンカーコート剤は、グラビア印刷を行う前に出版グラビア印刷用紙に塗布することで使用される。塗布法としては特に限定されないが、例えばコーター法、スプレー法あるいはこれらを併用する方法が挙げられる。塗布量は出版グラビア印刷用紙に対しアンカーコート剤がＷＥＴ重量５ｇ/ｍ２〜４０ｇ/ｍ２であることが好ましく、良好な帯電防止効果と乾燥性を得るためには特にＷＥＴ重量１０ｇ/ｍ２〜３０ｇ/ｍ２であることが好ましい。
【００２１】
本発明において、アンカーコート剤を塗布してなる出版グラビア印刷用紙は溶剤型グラビアインキを印刷してなり、原紙の表面光沢を損なうことなく帯電防止効果を有するグラビア印刷物を得ることができる。
【００２２】
本発明により作製された出版グラビア印刷物は含水率が４％〜５％、印刷面の表面固有抵抗値が１．０×１０１２〜１．０×１０１３であればページめくり性は実用レベル以上であり、帯電防止効果を持つ。これはアンカーコート剤中の多価アルコールと糖類が保湿成分として作用し、表面に溜まる静電気を逃がしやすくすることで帯電防止効果を高めていると考えられる。
【００２３】
本発明において使用しているグラビアインキは溶剤型であれば特に限定されるものではなく、バインダーとしてロジン系、アクリル系、ポリエステル系、ポリアミド系、ポリウレタン系、セルロース系、塩素化ポリオレフィン系、塩化ビニル−酢酸ビニル共重合体、ポリビニルブチラールなどの１種類ないし２種類以上混合して用いることができるが、出版グラビア印刷用グラビアインキには硬化ロジンが最も好適に用いられている。本発明ではこれらのバインダーに顔料、溶剤、各種補助剤等を加えてインキ化したものを用いることができる。
【実施例】
【００２４】
本発明を実施例及び比較例により、一層具体的に説明する。本発明において、「部」および「％」は、特に断りのない限り、それぞれ「重量部」および「重量％」を意味するものとする。
以下に本発明に使用した溶剤型グラビアインキの製造例を示す。
【００２５】
［製造例］
（溶剤型グラビアインキの製造）
トルエン                                 ：１０部
硬化ロジン樹脂（荒川化学工業(株)製）     ：１５部（固形分）
C.I. ピグメントイエロー１２                ：６部          
上記配合物を顔料分散機（ペイントシェーカー）で２時間分散した。この分散物に
トルエン                                                    ：５３部
マレイン化石油樹脂（日石ネオポリマー１６０ワニス（ＪＸ日鉱日石エネルギー(株)      製））                                                    ：６部（固形分）
炭酸カルシウム（タンカルＰＣ（白石工業(株)製）              ：１０部
上記配合物を添加し黄色の溶剤型グラビアインキを得た。
次いで、この溶剤型グラビアインキを、粘度調整溶剤としてトルエンを用い、離合社製のザーンカップＮｏ．３で１２秒になるように粘度を調整して希釈し印刷に使用した。
【００２６】
［実施例１］
（アンカーコート剤の製造）
ソルビトール                    ：３部
水                              ：３２部
グリセリン                      ：４０部
エタノール                      ：２５部
を順に添加し５０℃で撹拌、溶解し室温に戻すことでアンカーコート剤１を得た。
【００２７】
（印刷物作成方法）
アンカーコート剤１を、富士機械工業社製の紙用グラビア印刷校正機を用い、コンベンショナル２０μベタ版（７０線/ｃｍ）にて出版グラビア印刷用紙（ＵＰＭ社製  ＣＡＴ−Ｇ紙）に塗布し、印刷用紙aを得た。その後、製造例で得た溶剤型グラビアインキを富士機械工業社製の紙用グラビア印刷校正機を用い、コンベンショナル２０μベタ版（７０線/ｃｍ）にて印刷し、５５℃のオーブンで２時間乾燥、２５℃、５０％ＲＨで２４時間エージングした印刷物Ａを作成した。
【００２８】
［実施例２〜１７、比較例１〜９］
実施例２〜１７、比較例１〜９はそれぞれ表１、表２に示す配合比にて、実施例１と同様の方法でアンカーコート剤２〜２６を製造した。実施例１６、１７についてはアンカーコート剤に４級アンモニウム塩型帯電防止剤（エレガン２６４−ＷＡＸ、変性脂肪族ジメチルエチルアンモニウムエトサルフェート、日本油脂株式会社）を加えた。さらに実施例１と同様の印刷物作成方法で印刷用紙ｂ〜ｗ、印刷物Ｂ〜Ｗを作成した。ただし、比較例１、２、３、５、８については印刷用紙を作成できなかった。
【００２９】
［評価方法］
以下に評価方法と評価基準を示す。
【００３０】
＜アンカーコート剤安定性＞
アンカーコート剤を製造した際に糖類が溶解し、均一な溶液になれば○、糖類が溶解せず懸濁、沈殿を生じた場合は×として評価した。アンカーコート剤安定性が不良の場合出版グラビア印刷用紙へ塗工できないため、以降の評価はできなかった。
【００３１】
＜乾燥性＞
富士機械工業社製の紙用グラビア印刷校正機にてアンカーコート剤を出版グラビア印刷用紙に塗布時に、印刷機の反転ロールへのアンカーコート剤のロール取られが発生しなかった場合を○、発生した場合を×として評価した。乾燥性が不良の場合、印刷インキを印刷可能な出版グラビア印刷用紙が得られないため以降の評価はできなかった。
【００３２】
＜ページめくり性＞
グラビアインキ印刷後の印刷物のページめくり性は印刷面と印刷面とを接触させて重ね合わせた後、１Ｎの加重をかけ、２５℃、５０％ＲＨにて２４時間放置し、手でめくる際のバリバリ音の大きさを評価した。
◎  ・・・「バリバリ音なし」
○   ・・・「バリバリ音ほとんどなし」
○△・・・「バリバリ音僅かにあり」
△  ・・・「バリバリ音あり」
×  ・・・「バリバリ音顕著にあり」
実用レベルは○△以上である。
【００３３】
＜表面固有抵抗値＞
グラビアインキ印刷後の印刷物の表面固有抵抗値は２５℃、５０％ＲＨの環境下で、ヒューレトパッカード社製HIGH RESISTANCE METER４３２９Aにて印刷面の表面固有抵抗値を測定した。（Ω／□）表面固有抵抗値が１．０×１０１３Ω／□以下であればページめくり性は良好である。
【００３４】
＜含水率＞
グラビアインキ印刷後の印刷物の含水率は２５℃、５０％ＲＨの環境下で、ケツト科学研究所社製  紙水分計  Ｋ−２００のクラフト紙モードにて測定した。含水率が４．０％以上であればページめくり性は良好である。
【００３５】
＜光沢値＞
溶剤型グラビアインキ印刷後の印刷物の光沢値はビックケミー社製マイクロトリグロスを用い、入射光６０°-反射光６０°モードで測定した。光沢値２５以上であれば印刷物の表面光沢は良好である。
【００３６】
◎・・・２６以上
○・・・２５〜２６
×・・・２５以下
実用レベルは△以上である。
【００３７】
【表１】
0005870726.tif 000004
【００３８】
【表２】
0005870726.tif 000005
【００３９】
実施例１〜１７の比率にて製造したアンカーコート剤を塗工することで光沢値、帯電防止効果とも良好な出版グラビア印刷物を得ることができた。一方比較例１、２ではアンカーコート剤安定性が、比較例３、５、８では乾燥性が悪く印刷用紙を作成できなかった。比較例４，６，９では帯電防止効果が良好ではなく比較例７では印刷物の光沢値が劣る結果となった。